Антиадгезионные пленки, полученные в процессе экструзии без использования растворителя

1. Лента, включающая основу ленты, самоклеящийся материал, расположенный на основе ленты, и разделительный слой, контактирующий с клеящим материалом, причем разделительный слой включает полиолефин и приблизительно от 0,5 до 10 массовых процентов алкилдиметикона, причем алкилдиметикон имеет структуру, содержащую
1
2
где сумма (a+b+c) составляет приблизительно от 100 до 1000, отношение "а" к сумме (b+c) составляет приблизительно от 98:2 до 94:6, R является линейной, разветвленной или циклической алкильной группой, имеющей от 20 до 50 атомов углерода, a R является линейной, разветвленной или циклической алкильной или алкарильной группой, имеющей от 6 до 10 атомов углерода.
2. Лента по п. 1, в которой разделительный слой включает приблизительно от 1 до 4 массовых процентов алкилдиметикона.
3. Лента по п. 1, в которой алкилдиметикон является комбинацией двух или нескольких его соединений, причем соединения отличаются с точки зрения суммы (a+b+c), отношения "а" к сумме (b+с), структуры повторных единиц "b" или "с", или в отношении двух или большего количества таких параметрах.
4. Лента по п. 1, в которой сумма (a+b+c) составляет приблизительно от 200 до 500.
1
5. Лента по п. 1, в которой R является линейной алкильной цепью, имеющей от 22 до 46 атомов углерода.
2
6. Лента по пункту 1, в которой R является линейной алкильной цепью, имеющей 8 атомов углерода.
7. Лента по пункту 1, в которой сумма (a+b+с) составляет приблизительно от 300 до 400.
8. Лента по пункту 1, в которой "с" равняется 0.
9. Разделительный слой, изготовленный по способу, включающему
a. образование алкилдиметикона путем проведения первой реакции гидросилилирования с применением α-олефина, имеющего от 20 до 50 атомов углерода, путем проведения второй реакции гидросилилирования с применением α-олефина, удаляемого отпаркой, имеющего от 6 до 10 атомов углерода, и путем испарения не вступившего в реакцию α-олефина, удаляемого отпаркой, причем алкилдиметикон имеет структуру, соответствующую
1
2
где сумма (a+b+с) составляет приблизительно от 100 до 1000, отношение "а" к сумме (b+c) составляет приблизительно от 98:2 до 96:4, R является линейной или разветвленной алкильной группой, имеющей от 20 до 50 атомов углерода, a R является линейной алкильной группой, имеющей от 6 до 10 атомов углерода;
b. соединение полиолефина с приблизительно от 0,5 до 10 массовых процентов алкилдиметикона для образования смеси; и
c. формирование из расплава для получения разделительного слоя,
причем способ характеризуется отсутствием последующей обработки после формирования из расплава.
10. Способ формирования разделительного слоя, включающий
a. образование алкилдиметикона путем проведения первой реакции гидросилилирования с применением α-олефина, имеющего от 20 до 50 атомов углерода, путем проведения второй реакции гидросилилирования с применением α-олефина, удаляемого отпаркой, имеющего от 6 до 10 атомов углерода, и путем испарения не вступившего в реакцию α-олефина, удаляемого отпаркой, причем алкилдиметикон имеет структуру, соответствующую
1
2
где сумма (a+b+с) составляет приблизительно от 100 до 1000, отношение "а" к сумме (b+c) составляет приблизительно от 98:2 до 96:4, R является линейной или разветвленной алкильной группой, имеющей от 20 до 50 атомов углерода, a R является линейной алкильной группой, имеющей от 6 до 10 атомов углерода;
b. соединение полиолефина, содержащее приблизительно от 0,5 до 10 массовых процентов алкилдиметикона для образования смеси; и
c. формирование из расплава для получения разделительного слоя,
причем способ характеризуется отсутствием последующей обработки после формирования из расплава.